【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
（ａ）式
【化１】
2006522863.tif 000001
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化２】
2006522863.tif 000002
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｘ）は約０．５モル％〜約６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む組成物。
【請求項２】
前記アセトアセチル化ポリビニルポリマーにおいて前記Ｒ1がプロピルであり、前記Ｒ2がメチルであることを特徴とする請求項１に記載の塗料組成物。
【請求項３】
前記アセトアセチル化ポリビニルポリマーのＧＰＣ重量平均分子量が約２０，０００〜約３００，０００の範囲であることを特徴とする請求項１に記載の塗料組成物。
【請求項４】
前記アセトアセチル化ポリビニルポリマーのＴｇが約４０℃〜約６０℃の範囲であることを特徴とする請求項１に記載の塗料組成物。
【請求項５】
前記アセトアセチル化ポリビニルポリマーが１種または複数の溶媒に可溶化されることを特徴とする請求項１に記載の塗料組成物。
【請求項６】
前記組成物のＶＯＣが前記組成物リットル当たり０．１〜０．７２キログラムの範囲であることを特徴とする請求項１に記載の塗料組成物。
【請求項７】
前記アセトアセチル化ポリビニルポリマーが
（ｉ）（ａ）式
【化３】
2006522863.tif 000003
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｍ）、（ｎ）および（ｏ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、
（ｂ）式
【化４】
2006522863.tif 000004
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｘ）は約０．５モル％〜約６モル％の範囲であり、（ｍ）、（ｎ）、（ｏ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、または
（ｃ）それらの組み合わせ
を１種または複数の溶媒に溶解させて溶液を形成する工程
（ｉｉ）前記溶液をＣ1〜Ｃ12アルキルアセトアセテートに接触させて、前記アセトアセチル化ポリビニルポリマーを製造する工程
を含む工程によって製造されることを特徴とする請求項１に記載の硬化性塗料組成物。
【請求項８】
前記Ｒ1がプロピルであり、前記Ｒ2がメチルであることを特徴とする請求項７に記載の組成物。
【請求項９】
自動車塗り変え組成物またはＯＥＭウォッシュプライマー組成物として配合されることを特徴とする請求項１に記載の塗料組成物。
【請求項１０】
（ｉ）塗料組成物の層を基材表面上に被着させる工程であって、前記塗料組成物が
（ａ）式
【化５】
2006522863.tif 000005
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化６】
2006522863.tif 000006
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む工程、および
（ｉｉ）周囲条件下または高い硬化温度で前記層を乾燥させて、前記基材上にコーティングを形成する工程
を含むことを特徴とする基材上にコーティングを作る方法。
【請求項１１】
（ｉ）塗料組成物の層を基材表面上に被着させる工程であって、前記塗料組成物が
（ａ）式
【化７】
2006522863.tif 000007
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化８】
2006522863.tif 000008
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む工程、
（ｉｉ）前記組成物層上にベース塗料組成物の層を被着させる工程、
（ｉｉｉ）前記ベース塗料組成物の層上にクリア塗料組成物の層を被着させて、前記基材上に多層系を形成する工程、および
（ｉｖ）周囲条件下または高い硬化温度で前記多層系を乾燥させて、前記基材上に多コーティング系を形成する工程
を含むことを特徴とする基材上に多コーティング系を作る方法。
【請求項１２】
（ｉ）フィブリド、フロック、パルプ、ミクロパルプまたはそれらの組み合わせを組成物と混合して、成形性成分を形成する工程であって、前記組成物が
（ａ）式
【化９】
2006522863.tif 000009
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化１０】
2006522863.tif 000010
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む工程、
（ｉｉ）前記成形性成分を加熱して溶融物にする工程、
（ｉｉｉ）前記溶融物の所望の量を物品型のキャビティに搬送する工程、
（ｉｖ）溶融物の前記所望の量を冷却して、前記物品を形成する工程、および
（ｖ）前記キャビティから前記物品を取り出す工程
を含むことを特徴とする成形品を製造する方法。
【手続補正２】
【補正対象書類名】明細書
【補正対象項目名】００９６
【補正方法】変更
【補正の内容】
【００９６】
塗料組成物中の本発明のアセトアセチル化ポリビニルブチラールの存在が様々な基材への優れた粘着性をもたらしたことが表４から容易に分かる。塗料組成物中の本発明のアセトアセチル化ポリビニルブチラールの性能は、非変性ポリビニルブチラール（比較塗料実施例２）と比べて冷間圧延鋼（ＣＲＳ）基材上、亜鉛メッキ鋼基材上およびサンダー仕上げされていない電着基材上で特に良好であった。サンダー仕上げされていない電着基材上での試験は非常に要求が厳しいが、より高いアセトアセチル化レベルでのアセトアセチル化ポリビニルブチラールの存在は、非変性ポリビニルブチラールを含む塗料と比べて（比較塗料実施例２と比べた塗料実施例５、６、８）劇的により良好な粘着性を示した。塗料組成物中の本発明のアセトアセチル化ポリビニルブチラールの存在が、非変性ポリビニルブチラールを含む塗料組成物と比べてサンダー仕上げされた電着鋼基材への粘着性の欠陥を全く示さなかったことも容易に分かる。性能のこの改善は、アルミニウムへの粘着性を犠牲にせずに達成される。
以下に、本発明の好ましい態様を示す。
［１］  （ａ）式
【化１１】
2006522863.tif 000011
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化１２】
2006522863.tif 000012
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｘ）は約０．５モル％〜約６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む組成物。
［２］  前記アセトアセチル化ポリビニルポリマーにおいて前記Ｒ1がプロピルであり、前記Ｒ2がメチルであることを特徴とする［１］に記載の塗料組成物。
［３］  前記アセトアセチル化ポリビニルポリマーのＧＰＣ重量平均分子量が約２０，０００〜約３００，０００の範囲であることを特徴とする［１］に記載の塗料組成物。
［４］  前記アセトアセチル化ポリビニルポリマーのＴｇが約４０℃〜約６０℃の範囲であることを特徴とする［１］に記載の塗料組成物。
［５］  前記アセトアセチル化ポリビニルポリマーが１種または複数の溶媒に可溶化されることを特徴とする［１］に記載の塗料組成物。
［６］  前記組成物のＶＯＣが前記組成物リットル当たり０．１〜０．７２キログラムの範囲であることを特徴とする［１］に記載の塗料組成物。
［７］  前記アセトアセチル化ポリビニルポリマーが
（ｉ）（ａ）式
【化１３】
2006522863.tif 000013
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｍ）、（ｎ）および（ｏ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、
（ｂ）式
【化１４】
2006522863.tif 000014
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｘ）は約０．５モル％〜約６モル％の範囲であり、（ｍ）、（ｎ）、（ｏ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、または
（ｃ）それらの組み合わせ
を１種または複数の溶媒に溶解させて溶液を形成する工程
（ｉｉ）前記溶液をＣ1〜Ｃ12アルキルアセトアセテートに接触させて、前記アセトアセチル化ポリビニルポリマーを製造する工程
を含む工程によって製造されることを特徴とする［１］に記載の硬化性塗料組成物。
［８］  前記Ｒ1がプロピルであり、前記Ｒ2がメチルであることを特徴とする［７］に記載の組成物。
［９］  自動車塗り変え組成物またはＯＥＭウォッシュプライマー組成物として配合されることを特徴とする［１］に記載の塗料組成物。
［１０］  （ｉ）塗料組成物の層を基材表面上に被着させる工程であって、前記塗料組成物が
（ａ）式
【化１５】
2006522863.tif 000015
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化１６】
2006522863.tif 000016
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む工程、および
（ｉｉ）周囲条件下または高い硬化温度で前記層を乾燥させて、前記基材上にコーティングを形成する工程
を含むことを特徴とする基材上にコーティングを作る方法。
［１１］  前記Ｒ1がプロピルであり、前記Ｒ2がメチルであることを特徴とする［１０］に記載の方法。
［１２］  前記乾燥工程の前に前記層上にベース塗料組成物の層を被着させる工程を更に含むことを特徴とする［１０］または［１１］に記載の方法。
［１３］  前記乾燥工程の前に、前記ベース塗料組成物の層上にクリア塗料組成物の層を被着させる工程を更に含むことを特徴とする［１２］に記載の方法。
［１４］  前記塗料組成物がウォッシュプライマー組成物であることを特徴とする［１３］に記載の方法。
［１５］  前記基材が自動車ボディであることを特徴とする［１４］に記載の方法。
［１６］  （ｉ）塗料組成物の層を基材表面上に被着させる工程であって、前記塗料組成物が
（ａ）式
【化１７】
2006522863.tif 000017
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化１８】
2006522863.tif 000018
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む工程、
（ｉｉ）前記組成物層上にベース塗料組成物の層を被着させる工程、
（ｉｉｉ）前記ベース塗料組成物の層上にクリア塗料組成物の層を被着させて、前記基材上に多層系を形成する工程、および
（ｉｖ）周囲条件下または高い硬化温度で前記多層系を乾燥させて、前記基材上に多コーティング系を形成する工程
を含むことを特徴とする基材上に多コーティング系を作る方法。
［１７］  前記基材が自動車ボディであることを特徴とする［１６］に記載の方法。
［１８］  （ｉ）フィブリド、フロック、パルプ、ミクロパルプまたはそれらの組み合わせを組成物と混合して、成形性成分を形成する工程であって、前記組成物が
（ａ）式
【化１９】
2006522863.tif 000019
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化２０】
2006522863.tif 000020
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、または
（ｃ）それらの組み合わせ
を含む工程、
（ｉｉ）前記成形性成分を加熱して溶融物にする工程、
（ｉｉｉ）前記溶融物の所望の量を物品型のキャビティに搬送する工程、
（ｉｖ）溶融物の前記所望の量を冷却して、前記物品を形成する工程、および
（ｖ）前記キャビティから前記物品を取り出す工程
を含むことを特徴とする成形品を製造する方法。
［１９］  前記成形品が安全ヘルメットであることを特徴とする［１８］に記載の方法。